(57)【要約】量産性に優れ、精度の高い表面微細構造を備えたメタクリル系樹脂キャスト板（３０）の製造方法を開示する。所望の表面微細構造に対応するネガパターン（１４ｂ）の形成された金型（１４）を第１の平板（２０）に固定する。第１の平板（２０）と第２の平板（２２）とを対向させて、セル（２７）を形成する。セルのキャビティ（２６）の一面は金型によって区画される。そのキャビティ内にメタクリル系樹脂の単量体混合物を注入する。単量体混合物をキャビティ内で重合反応させて硬化させる。硬化した樹脂成形体をセルから取り出して所望の寸法に切り出すことによって、キャスト板が製造される。
2005022208.tif 000002
【特許請求の範囲】
【請求項１】
有効屈折率を変化させることにより所望の光学特性を実現する表面微細構造をもつメタクリル系樹脂キャスト板であって、
前記表面微細構造に対応するネガパターンを有する少なくとも１つの内面を備えたセル内に、メタクリル系樹脂の単量体混合物を注入する鋳込み重合によって形成されたメタクリル系樹脂キャスト板。
【請求項２】
前記単量体混合物が、メタクリル酸メチルを主剤とする単量体混合物である請求項１に記載の表面微細構造をもつメタクリル系樹脂キャスト板。
【請求項３】
前記単量体混合物が、メタクリル酸メチルの単量体を５０重量％以上と、該メタクリル酸メチルと共重合可能な他の単量体とを含有する混合物である請求項２に記載の表面微細構造をもつメタクリル系樹脂キャスト板。
【請求項４】
前記メタクリル酸メチルと共重合可能な他の単量体が、メタアクリル酸もしくはそのエステルである請求項３に記載の表面微細構造をもつメタクリル系樹脂キャスト板。
【請求項５】
前記メタクリル酸メチルと共重合可能な他の単量体が、多官能不飽和単量体である請求項３に記載の表面微細構造をもつメタクリル系樹脂キャスト板。
【請求項６】
前記単量体混合物がラジカル重合開始剤を含有している請求項１〜５のいずれか一項に記載の表面微細構造をもつメタクリル系樹脂キャスト板。
【請求項７】
前記単量体混合物が光重合開始剤を含有している請求項１〜５のいずれか一項に記載の表面微細構造をもつメタクリル系樹脂キャスト板。
【請求項８】
前記ネガパターンは当該メタクリル系樹脂キャスト板の表面処理用の塗料組成物が塗布された表面を有し、前記メタクリル系樹脂キャスト板は、前記鋳込み重合時に、前記塗料組成物が転写された表層を備える請求項１〜７のいずれか一項に記載の表面微細構造をもつメタクリル系樹脂キャスト板。
【請求項９】
前記表面微細構造のネガパターンに対する当該メタクリル系樹脂キャスト板の表面微細構造の転写率が９４％以上である請求項１〜８のいずれか一項に記載の表面微細構造をもつメタクリル系樹脂キャスト板。
【請求項１０】
前記表面微細構造は、アスペクト比が１以上で且つ、ピッチが１５０〜３００ｎｍの錐形状の突起がマトリクス状に設けられた反射防止構造である請求項１〜９のいずれか一項に記載の表面微細構造をもつメタクリル系樹脂キャスト板。
【請求項１１】
有効屈折率を変化させて所望の光学特性を実現する表面微細構造をもつメタクリル系樹脂キャスト板を製造する方法であって、
前記表面微細構造に対応するネガパターンを有する少なくとも一つの内面を備えたセルを用意する工程と、
前記セル内にメタクリル系樹脂の単量体混合物を注入する工程と、
前記単量体混合物を前記セル内で重合反応させる工程と、
前記重合反応によって固化した樹脂体を前記セルから取り出す工程と、
前記樹脂体を所望の寸法に切り出す工程とを備えることを特徴とする表面微細構造をもつメタクリル系樹脂キャスト板の製造方法。
【請求項１２】
有効屈折率を変化させて所望の光学特性を実現する表面微細構造をもつメタクリル系樹脂キャスト板を製造する方法であって、
各セルが前記表面微細構造に対応するネガパターンを有する少なくとも一つの内面を備えているベルトコンベア式の連続セルを含む鋳込み槽を用意する工程と、
前記鋳込み槽内にメタクリル系樹脂の単量体混合物を注入する工程と、
前記単量体混合物を前記鋳込み槽内で重合反応させる工程と、
前記重合反応によって固化した樹脂体を所望の寸法に切り出す工程とを備えることを特徴とする表面微細構造をもつメタクリル系樹脂キャスト板の製造方法。
【請求項１３】
前記単量体混合物はメタクリル酸メチルを主剤とする単量体混合物である請求項１１または１２に記載の表面微細構造をもつメタクリル系樹脂キャスト板の製造方法。
【請求項１４】
前記単量体混合物は、メタクリル酸メチルの単量体が５０重量％以上と、該メタクリル酸メチルと共重合可能な他の単量体とが含まれる混合物である請求項１３に記載の表面微細構造をもつメタクリル系樹脂キャスト板の製造方法。
【請求項１５】
前記メタクリル酸メチルと共重合可能な他の単量体は、メタアクリル酸もしくはそのエステルである請求項１４に記載の表面微細構造をもつメタクリル系樹脂キャスト板の製造方法。
【請求項１６】
前記メタクリル酸メチルと共重合可能な他の単量体は、多官能不飽和単量体である請求項１４に記載の表面微細構造をもつメタクリル系樹脂キャスト板の製造方法。
【請求項１７】
前記単量体混合物はラジカル重合開始剤を含有しており、前記重合反応させる工程は、前記単量体混合物の重合反応を加速するための加熱処理工程を含む請求項１１〜１６のいずれか一項に記載の表面微細構造をもつメタクリル系樹脂キャスト板の製造方法。
【請求項１８】
前記単量体混合物は光重合開始剤を含有しており、前記重合反応させる工程は、前記単量体混合物の重合反応を加速するための紫外線照射処理工程を含む請求項１１〜１６のいずれか一項に記載の表面微細構造をもつメタクリル系樹脂キャスト板の製造方法。
【請求項１９】
前記メタクリル系樹脂の単量体混合物を注入する工程に先立ち、前記ネガパターンを有する少なくとも一つの内面に、前記メタクリル系樹脂キャスト板の表面処理用の塗料組成物を塗布する工程をさらに備える請求項１１〜１８のいずれか一項に記載の表面微細構造をもつメタクリル系樹脂キャスト板の製造方法。
【請求項２０】
基板の表面に前記表面微細構造のパターンを有するマスクを形成する工程と、
前記マスクを用いて前記基板をエッチングして、前記表面微細構造を有するマスタを製作する工程と、
前記マスタを用い、前記ネガパターンを有する金型を電気鋳造によって製作する工程とをさらに備え、前記セルを用意する工程は、前記金型を用いて、前記セルの前記少なくとも１つの内面を提供することを含む請求項１１〜１９のいずれか一項に記載の表面微細構造をもつメタクリル系樹脂キャスト板の製造方法。
【請求項２１】
基板の表面に前記表面微細構造のパターンを有するマスクを形成する工程と、
前記マスクを用いて前記基板をエッチングして、前記表面微細構造を有するマスタを製作する工程と、
前記マスタと透光性板材との間の隙間に紫外線硬化樹脂を注入する工程と、
前記マスタと前記透光性板材とを当接させた状態で、前記透光性板材を通して紫外線を前記紫外線硬化性樹脂に照射して、前記紫外線硬化樹脂を硬化させて、前記ネガパターンを有する樹脂層を形成する工程とをさらに備え、
前記セルを用意する工程は、前記樹脂層を用いて前記セルの前記少なくとも１つの内面を提供することを含む請求項１１〜１９のいずれか一項に記載の表面微細構造をもつメタクリル系樹脂キャスト板の製造方法。
【請求項２２】
前記セルを用意する工程は、前記マスタの複数個分に相当する面積を有する前記金型または前記樹脂層を用いて前記少なくとも１つの内面を提供することを含む請求項２０または２１に記載の表面微細構造をもつメタクリル系樹脂キャスト板の製造方法。
【請求項２３】
前記セルを用意する工程は、前記ネガパターンを有する少なくとも一つの内面を提供する部材を、前記セルに着脱可能に取り付けることを含む請求項２０または２２に記載の表面微細構造をもつメタクリル系樹脂キャスト板の製造方法。
【請求項２４】
前記マスタを製作する工程は、アスペクト比が１以上で且つ、ピッチが１５０〜３００ｎｍの錐形状の突起がマトリクス状に配列された表面を形成することを含む請求項２０〜２３のいずれか一項に記載の表面微細構造をもつメタクリル系樹脂キャスト板の製造方法。
【請求項２５】
光学特性を備えた光学樹脂板であって、
前記光学特性を発揮する表面微細構造の形成された少なくとも一つの表面を有する、均一な組成を有する樹脂基板を備え、前記表面微細構造は、１５０〜３００ｎｍのピッチで形成された複数の錐形状突起を含み、各錐形状突起のアスペクト比が１以上である光学樹脂板。
【請求項２６】
更に、前記複数の錐形状突起を覆うように前記樹脂成形体の表面に付与された皮膜を備える請求項２５に記載の光学樹脂板。
【請求項２７】
前記皮膜が前記複数の錐形状突起を保護する耐擦傷性皮膜である請求項２６に記載の光学樹脂板。
【請求項２８】
前記皮膜が前記キャスト板の帯電を防止する導電性微粒子を含む請求項２６または２７に記載の光学樹脂板。
【請求項２９】
前記樹脂基板はメタクリル系樹脂からなる請求項２５に記載の光学樹脂板。
【請求項３０】
前記メタクリル系樹脂がメタクリル酸メチルを含む重合体である請求項２９に記載の光学樹脂板。
【請求項３１】
前記メタクリル系樹脂がメタクリル酸メチルと他の単量体との共重合体を含む請求項２９に記載の光学樹脂板。
【請求項３２】
前記光学特性が反射防止特性である請求項２５に記載の光学樹脂板。
【発明の詳細な説明】
【技術分野】
【０００１】  本発明は、反射防止や偏光分離等の様々な光学特性を実現するための表面微細構造をもつメタクリル系樹脂キャスト板及びその製造方法に関する。
【背景技術】
【０００２】  従来、電子機器のディスプレイには反射防止（ＡＲ）機能を有する光学素子が用いられ、光ディスクへの情報記録または光ディスクからの情報再生を行う光ピックアップには偏光分離機能を有する光学素子が用いられる。これらの光学素子は基体上に積層された複数の膜からなる多層膜構造を備えている。（特許文献１、２参照）【０００３】  一般に多層膜構造の多層膜は互いに異なる屈折率を有し、多層膜の総合的な光学特性により、ＡＲ機能や偏光分離機能のような所望の光学機能が得られる。【０００４】  なお、ＡＲ機能とは、入射光の反射や散乱を抑えて光学素子の透過率を高める機能である。例えば携帯電話やコンピュータのディスプレイの表面で外光（入射光）が反射あるいは散乱すると、視認性を低下させるいわゆる映り込みが発生する。そこで、ディスプレイにあっては一般に、ディスプレイ表面における反射率を低下させて、入射光の反射や拡散を回避している。【０００５】  また、偏光分離機能とは、互いに直交する偏光面を有するＰ偏光とＳ偏光のうち、一方の偏光のみが光学素子を透過するのを許容させ、他方を反射させて、Ｐ偏光とＳ偏光とを分離する機能である。【０００６】  光学フィルタや位相差板等の多層膜構造の光学素子にあっても、多層膜の総合的な光学特性を利用して、所望の光学特性が実現される。
【特許文献１】特開平１１−３１２３３０号公報
【特許文献２】特開２０００−７６６８５号公報
【特許文献３】特開２００１−２０１７４６号公報
【発明の開示】
【０００７】  ところで、多層膜構造を備えた光学素子にあっては、多層膜を構成する各膜の厚みを調節することで所望の光学特性が得られる。しかし、各膜の厚みの調節は難しく、また成膜条件によっては屈折率にもばらつきが生じ、所望の光学特性が得られるとは限らない。また、多層膜を構成することのできる膜材の種類が限られており、光学素子の設計の自由度が低かった。
【０００８】  一方、近年では、半導体加工技術や電子ビーム加工技術の進歩により、光の波長以下のいわゆるサブミクロンオーダーでの微細加工や微細成形が可能になってきている。微細加工により、素子（基板）の表面に、各種の光学特性を付与する各種の微細構造または微細パターンを形成することが可能になりつつある。そこで現在では、微細構造または微細パターンが形成された基板をマスタ（母型）として用いて、例えば電気鋳造法により金型を製作し、この金型を利用した射出成形やプレス成形などによって、透明プラスティック光学素子を低コストで量産することが検討されている。特許文献３は、微細構造が形成された金型をプレス機に装着し、その金型を透明なプラスティック平板に圧着させることによって、その平板に微細構造や微細パターンを転写する方法を提案している。
【０００９】  所望の光学特性を得るためには、高アスペクト比の微細構造または微細パターンを形成すること、すなわち、微細構造や微細パターンをその繰り返しピッチに対してより深く形成することが必要である。ところが、射出成形やプレス成形では、高アスペクト比を有するサブミクロンオーダーの微細構造を形成することは技術的に困難である。例えば特許文献３に記載の方法においては、金型に設けられた山の高さは０．９μｍであるのに対し、平板に転写された山の高さ（凹部の深さ）は０．８μｍであり、その転写率（転写精度）は８８．９％しかない。従来の方法にてサブミクロンオーダーでの微細加工を行えば、転写率はさらに低くなる。従来の成形方法でサブミクロンオーダーの微細構造を転写した場合、転写率は、射出成形でおよそ７０〜８０％、プレス成形でおよそ８０〜９０％であることが本願発明者らによって確認されている。
【００１０】  本発明の目的は、量産性に優れ、精度の高い表面微細構造を備えたメタクリル系樹脂キャスト板及びその製造方法を提供することにある。
上記の目的を達成するため、本発明の一態様は、有効屈折率を変化させることにより所望の光学特性を実現する表面微細構造をもつメタクリル系樹脂キャスト板を提供する。前記メタクリル系樹脂キャスト板が前記表面微細構造に対応するネガパターンを有する少なくとも１つの内面を備えたセル内に、メタクリル系樹脂の単量体混合物を注入する鋳込み重合によって形成されたものである。
【００１１】  一実施形態では、前記単量体混合物が、メタクリル酸メチルを主剤とする単量体混合物である。好ましくは、前記単量体混合物が、メタクリル酸メチルの単量体を５０重量％以上と、該メタクリル酸メチルと共重合可能な他の単量体とを含有する混合物である。好ましくは、前記メタクリル酸メチルと共重合可能な他の単量体が、メタアクリル酸もしくはそのエステルである。好ましくは、前記メタクリル酸メチルと共重合可能な他の単量体が多官能不飽和単量体である。一実施形態では、前記単量体混合物がラジカル重合開始剤を含有している。一実施形態では、前記単量体混合物が光重合開始剤を含有している。一実施形態では、前記ネガパターンは当該メタクリル系樹脂キャスト板の表面処理用の塗料組成物が塗布された表面を有し、前記メタクリル系樹脂キャスト板は、前記鋳込み重合時に、前記塗料組成物が転写された表層を備える。一実施形態では、前記表面微細構造のネガパターンに対する当該メタクリル系樹脂キャスト板の表面微細構造の転写率が９４％以上である。一実施形態では、前記表面微細構造は、アスペクト比が１以上で且つ、ピッチが１５０〜３００ｎｍの錐形状の突起がマトリクス状に設けられた反射防止構造である。
【００１２】  本発明の別の態様は、有効屈折率を変化させて所望の光学特性を実現する表面微細構造をもつメタクリル系樹脂キャスト板を製造する方法を提供する。その方法は、前記表面微細構造に対応するネガパターンを有する少なくとも一つの内面を備えたセルを用意する工程と、前記セル内にメタクリル系樹脂の単量体混合物を注入する工程と、前記単量体混合物を前記セル内で重合反応させる工程と、前記重合反応によって固化した樹脂体を前記セルから取り出す工程と、前記樹脂体を所望の寸法に切り出す工程とを備える。
【００１３】  本発明の更に別の態様は、有効屈折率を変化させて所望の光学特性を実現する表面微細構造をもつメタクリル系樹脂キャスト板を製造する方法を提供する。その方法は、各セルが前記表面微細構造に対応するネガパターンを有する少なくとも一つの内面を備えているベルトコンベア式の連続セルを含む鋳込み槽を用意する工程と、前記鋳込み槽内にメタクリル系樹脂の単量体混合物を注入する工程と、前記単量体混合物を前記鋳込み槽内で重合反応させる工程と、前記重合反応によって固化した樹脂体を所望の寸法に切り出す工程とを備える。
【００１４】  一実施形態では、前記単量体混合物はラジカル重合開始剤を含有しており、前記重合反応させる工程は、前記単量体混合物の重合反応を加速するための加熱処理工程を含む。
【００１５】  一実施形態では、前記単量体混合物は光重合開始剤を含有しており、前記重合反応させる工程は、前記単量体混合物の重合反応を加速するための紫外線照射処理工程を含む。
【００１６】  一実施形態では、前記メタクリル系樹脂の単量体混合物を注入する工程に先立ち、前記ネガパターンを有する少なくとも一つの内面に、前記メタクリル系樹脂キャスト板の表面処理用の塗料組成物を塗布する工程をさらに備える。
【００１７】  一実施形態では、基板の表面に前記表面微細構造のパターンを有するマスクを形成する工程と、前記マスクを用いて前記基板をエッチングして、前記表面微細構造を有するマスタを製作する工程と、前記マスタを用い、前記ネガパターンを有する金型を電気鋳造によって製作する工程とをさらに備え、前記セルを用意する工程は、前記金型を用いて、前記セルの前記少なくとも１つの内面を提供することを含む。
【００１８】  一実施形態では、基板の表面に前記表面微細構造のパターンを有するマスクを形成する工程と、前記マスクを用いて前記基板をエッチングして、前記表面微細構造を有するマスタを製作する工程と、前記マスタと透光性板材との間の隙間に紫外線硬化樹脂を注入する工程と、前記マスタと前記透光性板材とを当接させた状態で、前記透光性板材を通して紫外線を前記紫外線硬化性樹脂に照射して、前記紫外線硬化樹脂を硬化させて、前記ネガパターンを有する樹脂層を形成する工程とをさらに備え、前記セルを用意する工程は、前記樹脂層を用いて前記セルの前記少なくとも１つの内面を提供することを含む。
【００１９】  前記セルを用意する工程は、前記マスタの複数個分に相当する面積を有する前記金型または前記樹脂層を用いて前記少なくとも１つの内面を提供することを含む。
【００２０】  前記セルを用意する工程は、前記ネガパターンを有する少なくとも一つの内面を提供する部材を、前記セルに着脱可能に取り付けることを含む。
【００２１】  前記マスタを製作する工程は、アスペクト比が１以上で且つ、ピッチが１５０〜３００ｎｍの錐形状の突起がマトリクス状に配列された表面を形成することを含む。
【００２２】  本発明の別の態様は、光学特性を備えた光学樹脂板を提供する。その樹脂版は、前記光学特性を発揮する表面微細構造の形成された少なくとも一つの表面を有する、均一な組成を有する樹脂基板を備る。前記表面微細構造は、１５０〜３００ｎｍのピッチで形成された複数の錐形状突起を含み、各錐形状突起のアスペクト比が１以上である。
【００２３】  前記光学樹脂板は、前記複数の錐形状突起を覆うように前記樹脂成形体の表面に付与された皮膜を備えることが好ましい。一実施形態では、前記皮膜は前記複数の錐形状突起を保護する耐擦傷性皮膜である。一実施形態では、前記皮膜は前記キャスト板の帯電を防止する導電性微粒子を含む請求項２６または２７に記載の光学樹脂板。一実施形態では、前記樹脂基板はメタクリル系樹脂からなる。一実施形態では、前記メタクリル系樹脂がメタクリル酸メチルを含む重合体である。一実施形態では、前記メタクリル系樹脂がメタクリル酸メチルと他の単量体との共重合体を含む。一実施形態では、前記光学特性が反射防止特性である。
【００２４】  本発明によれば、重合反応を経て固化されることで、極めて高い転写率をもって微細構造パターンが転写された表面をもつメタクリル系樹脂キャスト板が得られる。表面の微細構造により、そのキャスト板は所望の光学特性を備えた、光学素子として有用である。また、本発明では、鋳込み重合を採用したことで、その生産性も自ずと向上され、極めて精度の高い表面微細構造をもつメタクリル系樹脂キャスト板を大量、且つ安価に提供することができる。
【図面の簡単な説明】
【００２５】
【図１】（ａ）〜（ｄ）は本発明の第１の実施形態にかかるメタクリル系樹脂キャスト板の製造に使用されるマスタの製造工程を示す概略断面図。
【図２】（ａ）〜（ｃ）はマスタの製造工程を示す概略断面図。（ｄ）はマスタの概略斜視図。
【図３】マスタを用いた金型の形成工程を示す模式図。
【図４】セルの形成工程を示す斜視図。
【図５】セルの形成工程を示す斜視図。
【図６】セルの形成工程を示す斜視図。
【図７】図６の平面図。
【図８】セルの形成工程を示す斜視図。
【図９】図８のＡ−Ａ断面に対応するセルの断面図。
【図１０】単量体混合物の注入工程を示す斜視図。
【図１１】単量体混合物の重合工程を示す斜視図。
【図１２】セルからメタクリル系樹脂キャスト板を取り出す工程を示す斜視図。
【図１３】本発明の第１実施形態のメタクリル系樹脂キャスト板の模式的斜視図。
【図１４】図１３のキャスト板のＢ−Ｂ線に沿った断面図。
【図１５】第１実施形態のメタクリル系樹脂キャスト板及び従来の多層反射防止膜を有する光学素子について、反射率と波長との関係を示すグラフ。
【図１６】本発明の第２の実施形態にかかるメタクリル系樹脂キャスト板の製造方法を示す模式図。
【図１７】第２の実施形態のセルの断面図。
【図１８】セルの変形例を示す断面図。
【図１９】大型のセルの変形例を示す斜視図。
【図２０】連続キャスト式の鋳込み重合を行う装置の模式図。
【発明を実施するための最良の形態】
【００２６】  以下、本発明の第１の実施形態にかかるメタクリル系樹脂キャスト板及びその製造方法を説明する。【００２７】  第１の実施形態にかかるメタクリル系樹脂キャスト板は、極めて精度の高い微細構造を有する表面を備える。微細構造により、高いＡＲ（反射防止、あるいは無反射）機能が実現される。【００２８】  以下、キャスト板の製造方法について説明する。第１の実施形態にかかるキャスト板の製造方法は、大きくは以下の工程Ａ〜Ｄを含み、対向する２枚の平板、あるいは複数の平板により区画される少なくとも一つのセルで繰り返し鋳込みを行う、いわゆるバッチ式キャスト法を採用する。【００２９】工程Ａ：少なくとも一つのキャビティ面に所望の表面微細構造に対応するネガ（反転）パターンが設けられたセル２７（図９）を形成する。
工程Ｂ：セル２７にメタクリル系樹脂の単量体混合物を注入する（図１０）。
工程Ｃ：注入した単量体混合物をセル２７内で重合反応させる（図１１）。重合反応によって単量体混合物は固化する。
工程Ｄ：固化した樹脂体（キャスト板３０）をセル２７から取り出し、樹脂キャスト板３０を所望の寸法に切り出す（図１２及び図１３）。【００３０】  まず、工程Ａに先立って行われる、ネガパターンをもつ金型を製作するための前処理工程について、図１〜図３を参照して説明する。前処理工程は、以下の工程ａ１及びｂ１からなる。【００３１】ａ１：基板の表面にレジストを塗布して微細構造のパターンを描画、現像した後、適宜のマスクを形成し、該マスクをもとにエッチングを行って前記微細構造を有するマスタ（母型）１３を製作する（図１及び図２）。
ｂ１：マスタ１３を用い、電気鋳造によって、微細構造を付与するスタンパとして使用される金型１４を製作する（図３）。【００３２】  工程ａ１ではまず、図１（ａ）に示されるように、例えばシリコン（Ｓｉ）または石英等からなる基板１０にレジスト１１を塗布する。そして、レジスト１１に、電子ビーム描画や二光束干渉露光等によって微細構造のパターンを描画し、現像することにより、図１（ｂ）に示されるレジストパターンを形成する。【００３３】  次に、図１（ｃ）に示されるように、レジストパターンの表面側からクロム（Ｃｒ）の蒸着を行う。リフトオフによってクロム（Ｃｒ）膜１２のみを残す。引き続き、レジスト１１を除去することによって、図１（ｄ）に示されるように、基板１０の上にクロム（Ｃｒ）マスク１２ａが形成される。マスク１２ａのパターンは、可視光の波長以下のサブミクロンオーダーの微細パターン、具体的には、２５０ｎｍ〜３００ｎｍの繰り返しピッチＰを有する２次元のパターンである。第１の実施形態では、上面から見た場合、マスク１２ａはマトリクス状のパターンである。【００３４】  その後、クロム（Ｃｒ）マスク１２ａを用いて、基板１０の表面１０ａをエッチングする。第１の実施形態では、基板１０は、反応ガスを用いた反応性イオンエッチングによってエッチングされる。反応ガスとしては、Ｃ４Ｆ８とＣＨ２Ｆ２を所定の割合で混合した混合ガス、あるいはＣＨＦ３が使用できる。Ｃ４Ｆ８とＣＨ２Ｆ２との混合ガスを用いた場合のエッチング条件は次の通りである。【００３５】    ガス圧力          ：０．５Ｐａ
アンテナパワー                  ：１５００Ｗ
バイアスパワー                  ：４５０Ｗ
Ｃ４Ｆ８／ＣＨ２Ｆ２          ：１６／１４ｓｃｃｍ
エッチング時間                  ：６０ｓｅｃ【００３６】  アンテナパワーとは、プラズマ生成のためにエッチング装置内のアンテナに印加される高周波電力である。バイアスパワーとは、基板１０の上にプラズマを引き込むために印加される高周波電力である。反応ガス中のＣＨ２Ｆ２の混合割合は、１０〜５０％の間で調整することができる。ＣＨ２Ｆ２の割合が１０％よりも低い場合には、エッチングで除去される凹部の角度が大きくなりすぎ、突部のアスペクト比が１．０以下になってしまう。逆に、ＣＨ２Ｆ２の割合が５０％よりも高い場合には、エッチングで除去される凹部が丸みを帯びたＵ字凹部となってしまう。【００３７】  図２（ａ）〜（ｃ）は、基板１０のエッチングを段階的に示す。エッチングが進むにつれて、クロム（Ｃｒ）マスク１２ａから露出した表面だけでなく、クロム（Ｃｒ）マスク１２ａも徐々にエッチングされてその径が縮小する。最終的には、図２（ｃ）に示されるように、基板１０の表面に、所定の先端角（テーパ角）を有する錐形状（円錐状）の突起１０ｂを備えた、反射防止機能を有する表面微細構造が形成される。第１の実施形態においては、突起１０ｂの高さＴ１が３００〜５００ｎｍとなるように、エッチング条件（反応ガス中のＣＨ２Ｆ２の混合割合等）を定めている。突起１０ｂのピッチＰ１は図１（ｄ）のピッチＰと対応している。【００３８】  以上の処理を経て、図２（ｄ）に示すような表面微細構造を有するマスタ１３が製作される。【００３９】  次に、図３に示すように、マスタ１３を用いて金型１４を製作する（工程ｂ）。金型１４は例えばニッケル（Ｎｉ）を用いた電気鋳造工程により製作される。【００４０】  第１の実施形態では、マスタ１３に対し、スパッタリング法にてニッケル（Ｎｉ）の薄膜を数百Åの膜厚にて形成して、これを導電膜とする。次いで、ニッケル薄膜からなる導電膜に直接ニッケル電気鋳造を行って、該ニッケルからなる金属層を積層させる。積層させた金属層をマスタ１３から剥離して、金型１４が得られる。【００４１】  このような電気鋳造加工により、金型１４には、マスタ１３の微細構造（微細パターン）の反転構造（ネガパターン）がほぼ忠実に転写される。以下の説明では、ネガパターンを反転パターンと呼ぶことがある。【００４２】  このように、工程Ａに先立ち、ネガパターンを有する金型１４を製作しておくことで、工程Ａ以降の工程を効率的に実行することができる。【００４３】  次に、工程Ａについて、図４〜図９を参照して説明する。ちなみに、工程Ａとは、前述したように、ネガパターンが設けられたセル２７を形成する工程である。【００４４】  第１の実施形態では、２枚の平板２０，２２によってキャビティ２６が区画される。そのため、平板２０，２２は、後述するメタクリル酸メチルを主剤とした単量体混合物に侵されないガラスや金属製であることが好ましい。第１の実施形態では、２枚の平板２０，２２の厚みは、メタクリル系樹脂キャスト板の厚さに応じて、２．０〜５．０ｃｍ程度である。【００４５】  図４は、セル２７を構成する２枚の平板のうちの一方に金型１４を取り付ける工程を示す分解斜視図である。【００４６】  図４に示されるように、金型１４は第１の平板２��に取り付けられる。第１の平板２０の外形寸法は、金型１４の外形寸法と略同等である。平板２０の各角には金型１４を固定するためのねじ穴２０ａが形成されている。金型１４の各角にねじ穴２０ａに対応する開孔（貫通孔）１４ａが形成されている。ネガパターン（凹部１４ｂ）の形成されている面が露出するように、金型１４を平板２０の上面に載置し、金型１４の開孔１４ａ及び対応する平板２０のねじ穴２０ａにねじ２１を螺入することにより、金型１４を平板２０に固定する。これにより、ネガパターンを一体に備える平板２０が得られる。【００４７】  その後、平板２０の表面、正確には、金型１４のネガパターン（凹部１４ｂ）が形成されている面に、メタクリル系樹脂キャスト板の表面処理用の塗料組成物を塗布する（図示略）。第１の実施形態では、この塗料組成物の主剤（主成分）は、表面微細構造の保護機能を有した硬化性化合物である。硬化性化合物は、紫外線または電子線のような放射線の照射、あるいは温風、温水、赤外線ヒータなどの熱源による加熱によって硬化し、耐擦傷性皮膜を形成する。帯電防止性を実現する導電性微粒子、塗料の粘度を調整する溶媒、あるいは硬化触媒などの添加物を硬化性化合物に混合することができる。【００４８】  硬化性化合物としては、アクリレート、ウレタンアクリレート、エポキシアクリレート、カルボキシル基変性エポキシアクリレート、ポリエステルアクリレート、共重合系アクリレート、脂環式エポキシ樹脂、グリシジルエーテルエポキシ樹脂、ビニルエーテル化合物、オキセタン化合物などが挙げられる。なかでも、皮膜に高い耐擦傷性を付与する硬化性化合物としては、多官能アクリレート系、多官能ウレタンアクリレート系、多官能エポキシアクリレート系などのラジカル重合系の硬化性化合物や、アルコキシシラン、アルキルアルコキシシランなどの熱重合系の硬化性化合物が挙げられる。これらの硬化性化合物は、それぞれ単独で用いてもよいし、複数の化合物を組み合わせて用いてもよい。【００４９】  上述した硬化性化合物のなかでも好ましいものは、分子中に少なくとも３個の（メタ）アクロイルオキシ基を有する化合物である。例えば：【００５０】  トリメチロールプロパントリ（メタ）アクリレート、トリメチロールエタントリ（メタ）アクリレート、グリセリントリ（メタ）アクリレート、ペンタグリセロールトリ（メタ）アクリレート、ペンタエリスリトールトリ−またはテトラ−（メタ）アクリレート、ジペンタエリスリトールトリ−、テトラ−、ペンタ−またはヘキサ−（メタ）アクリレート、トリペンタエリスリトールテトラ−、ペンタ−、ヘキサ−またはヘプタ−（メタ）アクリレートのような、３価以上の多価アルコールのポリ（メタ）アクリレート；【００５１】  分子内にイソシアナート基を少なくとも２個有する化合物に、水酸基を有する（メタ）アクリレートモノマーを、イソシアナート基に対して水酸基が等モル以上となる割合で反応させて得られ、１分子中の（メタ）アクリロイルオキシ基の数が３個以上となったウレタン（メタ）アクリレート（例えば、ジイソシアネートとペンタエリスリトールトリ（メタ）アクリレートの反応により、３〜６官能のウレタン（メタ）アクリレートが得られ���）；【００５２】  トリス（２−ヒドロキシエチル）イソシアヌル酸のトリ（メタ）アクリレート。【００５３】  硬化性化合物としては、例示した単量体をそのままで用いてもよいし、その２量体、３量体などのオリゴマーを用いてもよいし、単量体とオリゴマーを併用してもよい。【００５４】  少なくとも３個の（メタ）アクロイルオキシ基を有する化合物は、塗料組成物の固形分１００重量部あたり、５０重量部以上、さらには６０重量部以上の含有量で用いるのが好ましい。少なくとも３個の（メタ）アクロイルオキシ基を有する硬化性化合物の含有量が５０重量部未満であると、表面硬度が不十分となるおそれがある。【００５５】  なお、（メタ）アクリロイルオキシ基とは、アクリロイルオキシ基またはメタクロイルオキシ基をいう。その他、本明細書において、（メタ）アクリレートや（メタ）アクリル酸の（メタ）についても同様である。【００５６】  皮膜に帯電防止性を付与する導電性無機粒子としては、例えば、アンチモンがドープされた酸化錫、リンがドープされた酸化錫、酸化アンチモン、アンチモン酸亜鉛、酸化チタン、ＩＴＯ（インジウム錫酸化物）などが挙げられる。導電性無機粒子の粒子径は、粒子の種類によって適宜選択することが可能であり、通常は０．５μｍ以下である。耐擦傷性皮膜の帯電防止性や透明性の観点からは、平均粒子径が０．００１μｍ以上、０．１μｍ以下であることが好ましい。導電性無機粒子の平均粒子径が０．１μｍを越える場合には、耐擦傷性皮膜のヘイズ（曇価）が大きくなり透明性の低下が懸念されることから、より好ましい平均粒子径は０．００１μｍ以上、０．０５μｍ以下である。導電性無機粒子の使用量は、硬化性化合物１００重量部に対して、通常２〜５０重量部程度、好ましくは３〜２０重量部程度である。硬化性化合物１００重量部に対して導電性無機粒子の使用量が２重量部未満の場合には、帯電防止性向上効果が乏しくなる。一方、使用量が５０重量部を超える場合には、硬化膜の透明性が低下するおそれがある。【００５７】  導電性無機粒子は、例えば、気相分解法、プラズマ蒸発法、アルコキシド分解法、共沈法、水熱法などにより製造することができる。また、導電性無機粒子の表面は、例えば、ノニオン系界面活性剤、カチオン系界面活性剤、アニオン系界面活性剤、シリコーン系カップリング剤、アルミニウム系カップリング剤などで処理されていてもよい。【００５８】  塗料組成物の粘度を調整する溶媒としては、硬化性化合物を溶解することができ、かつ塗料組成物を塗布後に揮発するものが望ましい。溶媒としては、例えば、ジアセトンアルコール、メタノール、エタノール、イソプロピルアルコール、１−メトキシ−２−プロパノールのようなアルコール類、アセトン、メチルエチルケトン、メチルイソブチルケトンのようなケトン類、トルエン、キシレンのような芳香族炭化水素類、酢酸エチルのようなエステル類、２−エトキシエタノール、２−ブトキシエタノールのようなセルソルブ類、及び水などが挙げられる。塗料組成物中における溶媒の使用量に特別な限定はなく、硬化性化合物の性状に応じて調整される。【００５９】  塗料組成物に溶媒を混合することにより、導電性無機粒子の塗料組成物内での分散を促進させることができる。導電性無機粒子の混合に際しては、例えば、溶媒に導電性無機粒子を混合した後に硬化性化合物と混合してもよいし、硬化性化合物と溶媒の混合物に導電性無機粒子を加えて混合してもよい。【００６０】  塗料組成物を紫外線で硬化させる場合は、当該塗料組成物には光重合開始剤が添加されていることが望ましい。光重合開始剤としては、例えば、ベンジル、ベンゾフェノンやその誘導体、チオキサントン類、ベンジルジメチルケタール類、α−ヒドロキシアルキルフェノン類、ヒドロキシケトン類、アミノアルキルフェノン類、アシルホスフィンオキサイド類などが挙げられる。光重合開始剤の添加量は、硬化性化合物１００重量部に対し０．１〜５重量部の範囲であることが一般的である。硬化性塗料が溶媒を含有する場合には、塗料組成物を塗布し、溶媒を揮発させ、その後に硬化性皮膜を硬化させてもよいし、溶媒の揮発と硬化性皮膜の硬化とを同時にすなわち並行して行ってもよい。【００６１】  以下、第１の平板２０と協働してキャビティ２６を区画する第２の平板２２について詳述する。【００６２】  図５に示されるように、第２の平板２２の表面２２ａには、その外縁に沿うように、３本の板厚調整用の角材２３が接着剤等の固定部材によって固定されている。各角材２３の厚みＬは、キャスト板３０と略同等の厚みを有する。第１の実施形態では、キャスト板３０の厚みは、およそ０．２〜１０ｍｍの範囲である。【００６３】  図６に示されるように、３本の角材２３の内側には、シリコーン樹脂等の弾性材料からなるチューブ２４が角材２３に沿って配設されている。図７に示すように、チューブ２４は、角材２３の厚みＬ、すなわち所望とするキャスト板の厚みよりも若干大きい外径を有する。【００６４】  図８に示されるように、角材２３及びチューブ２４が、第１の平板２０のネガパターンを囲むように、第１の平板２０と第２の平板２２とを対面させる。【００６５】  図９に示すように、第１の平板２０と第２の平板２２とを締結部材２５によって締結する。これによって、チューブ２４が弾性変形し、平板２０及び２２が角材２３の厚みＬだけ離間して対向し、チューブ２４によってシールされたキャビティ２６が区画される。このようにして、セル２７が完成する。図９は、セル２７が完成した状態での、図８のＡ−Ａ線に沿った断面図に相当する。【００６６】  次に、工程Ｂとして、図１０に示すように、完成したセル２７内（キャビティ２６）に、メタクリル酸メチルを主剤とする単量体混合物Ｍを注入する。図１０には、締結部材２５は示されていない。【００６７】  単量体混合物Ｍとしては、５０重量％以上のメタクリル酸メチルの単量体と、該メタクリル酸メチルと共重合可能な他の単量体とを含む混合物が用いられる。【００６８】  上記共重合可能な他の単量体としては、例えば（メタ）アクリル酸またはそのエステルがある。（メタ）アクリル酸エステルとしては、例えば：【００６９】  （メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸ラウリルなどの（メタ）アクリル酸と脂肪族アルコールとのエステル��【００７０】  （メタ）アクリル酸テトラヒドロフルフリル、（メタ）アクリル酸イソボルニル、（メタ）アクリル酸シクロヘキシルなどの（メタ）アクリル酸と脂環族アルコールとのエステル；【００７１】  （メタ）アクリル酸ベンジルなどの（メタ）アクリル酸と芳香族アルコールとのエステルなどの（メタ）アクリル酸とアルコールとのエステル；【００７２】  （メタ）アクリル酸ヒドロキシエチル、（メタ）アクリル酸ヒドロキシプロピル、（メタ）アクリル酸ヒドロキシブチルなどの（メタ）アクリル酸ヒドロキシアルキルエステルなどがある。【００７３】  （メタ）アクリル酸系単量体は、所望とする特性に応じて、単独、あるいは２種類以上を混合して用いることができる。（メタ）アクリル酸系単量体は、分子内にラジカル重合可能な二重結合を１個有する単官能不飽和単量体であって、メタクリル酸系単量体と共重合することのできる化合物である。【００７４】  続いて、工程Ｃとして、セル２７内（キャビティ２６）において、単量体混合物Ｍを重合反応させる。第１の実施形態では、単量体混合物Ｍはラジカル重合開始剤を含有し、単量体混合物Ｍを加熱して重合反応を促進している。単量体混合物Ｍにラジカル重合開始剤を添加するタイミングは、重合反応の前であれば特に限定されない。【００７５】  図１１は、単量体混合物Ｍが注入されたセル２７を示す。実際には、１つあるいは複数のセル２７を図示しない重合槽に収容して、温風、温水、あるいは赤外線ヒータなどの図示しない熱源による加熱処理が行われる。一般的に、加熱温度は５０〜１３０℃であり、加熱時間は数１０分〜数十時間である。加熱処理の条件は、ラジカル重合開始剤の種類や添加量に応じて変更することができる。加熱処理を通じて、単量体混合物Ｍの重合反応が加速され、最終的に単量体混合物Ｍは固化し、均一な組成を有する樹脂成形体（キャスト板３０）が得られる。【００７６】  また、第１の平板２０の表面（金型１４のネガパターン面）に付着していた耐擦傷性皮膜は、この重合（鋳込み重合）過程において、樹脂成形体に吸着されて、樹脂成形体の表層となる。【００７７】  第１の実施形態で採用可能なラジカル重合開始剤としては、例えば：
１，１’−アゾビス（シクロヘキサン−１−カルボニトリル）、２，２’−アゾビス（２，４，４−トリメチルペンテン）、２，２’−アゾビス（２−メチルプロパン）、２−シアノ−２−プロピラゾホルムアミド、２，２’−アゾビス（２−ヒドロキシ−メチルプロピオネート）、２，２’−アゾビス（２−メチル−ブチロニトリル）、２，２’−アゾビスイソブチロニトリル、２，２’−アゾビス［２−（２−イミダゾリン−２−イル）プロパン］、ジメチル２，２’−アゾビス（２−メチルプロピオネート）などのアゾ化合物；【００７８】  ジクミルパーオキサイド、ｔ−ブチルクミルパーオキサイド、ジ−ｔ−ブチルパーオキサイド、ベンゾイルパーオキサイド、ラウロイルパーオキサイドなどのジアルキルパーオキサイド系開始剤；【００７９】  ｔ−ブチルパーオキシ−３，３，５−トリメチルヘキサノエート、ｔ−ブチルパーオキシラウレート、ｔ−ブチルパーオキシイソブチレート、ｔ−ブチルパーオキシアセテート、ジ−ｔ−ブチルパーオキシヘキサヒドロテレフタレート、ジ−ｔ−ブチルパーオキシアゼレート、ｔ−ブチルパーオキシ−２−エチルヘキサノエート、１，１，３，３−テトラメチルブチルパーオキシ−２−エチルヘキサノエート、ｔ−アミルパーオキシ−２−エチルヘキサノエートなどのパーオキシエステル系開始剤；【００８０】  ｔ−ブチルパーオキシアリルカーボネート、ｔ−ブチルパーオキシイソプロピルカーボネートなどのパーカーボネイト系開始剤；【００８１】  １，１−ジ−ｔ−ブチルパーオキシシクロヘキサン、１，１−ジ−ｔ−ブチルパーオキシ−３，３，５−トリメチルシクロヘキサン、１，１−ジ−ｔ−ヘキシルパ−オキシ−３，３，５−トリメチルシクロヘキサンなどのパーオキシケタール系開始剤などがある。【００８２】  上記のラジカル重合開始剤は、単独、あるいは２種類以上を混合して用いることができる。ラジカル重合開始剤の添加量は、メタクリル酸メチルを主剤とする不飽和単量体混合物の１００重量部あたり０．０１重量部〜１重量部以下であることが好ましい。この添加量が０．０１重量部より少ない場合には、重合反応に長時間を要する。一方、１重量部を超えた場合には、重合反応の制御が困難となることがある。【００８３】  その後、工程Ｄとして、図１２に示すように、第１及び第２の平板２０、２２の締結を解除してセル２７を分解し、単量体混合物Ｍが固化されたキャスト板３０を該セル２７から取り出す。【００８４】  キャスト板３０の領域Ｚには、金型１４のネガパターンが転写された突起３０ａが形成されている。【００８５】  キャスト板３０を所望の寸法に切り出すことにより、図１３に示すように、一表面の全面を占めるように形成された複数の突起３０ａを含む表面微細構造をもつメタクリル系樹脂キャスト板３０が完成する。【００８６】  次に、キャスト板３０の構造について説明する。図１４に示されるように、メタクリル系樹脂キャスト板３０の表面には、ネガパターンが転写された突起３０ａが形成されている。突起３０ａのピッチＰ２は２５０ｎｍ〜３００ｎｍであり、高さＴ２は３００ｎｍ〜５００ｎｍである。図２（ｃ）に示したマスタ１３から図３に示した金型１４を製作するときに、多少の精度的な劣化は伴うものの、金型１４からキャスト板３０への転写率は、ほぼ９４％以上であることが発明者らによって確認されている。ピッチＰ２と高さＴ２が転写率の高さを裏付けている。【００８７】  また、図１４に示されるように、メタクリル系樹脂キャスト板３０は、金型１４の表面から転写された耐擦傷性皮膜３０ｂからなる表層を一体に有する。【００８８】  図１５は、第１の実施形態のキャスト板３０と、従来の多層膜を採用したＡＲ光学素子について、反射率と波長依存性との関係を示すグラフである。【００８９】  図１５において、ＴＭは、蒸着法を用いて形成された多層膜を採用したＡＲ光学素子（従来技術）の特性を示している。ＭＣは、突起３０ａのピッチとアスペクト比がそれぞれ３００ｎｍと１である微細構造パターンを有するキャスト板（本発明）の特性を示している。図１５には、微細構造パターンの反射率と波長の関係とをより正確に調べるために、耐擦傷性皮膜３０ｂの形成されていないキャスト板３０について測定した特性を示した。【００９０】  図１５から明らかなように、多層膜を採用したＡＲ光学素子（ＴＭ）では、およそ４００ｎｍ〜５８０ｎｍの波長領域において反射率が１％以下であるが、その他の波長領域では反射率を低く抑えることができない。これに対し、キャスト板３０（ＭＣ）では、可視光のほぼ全ての波長領域において反射率が低く、本発明のキャスト板３０は高い反射防止機能を備えていることがわかる。すなわち、上記した微細構造パターンをもつキャスト板３０は、より広い波長領域において好適な無反射機能を実現することができることがわかる。【００９１】  第１の実施形態によれば、以下の優れた効果が得られる。
（１）ＡＲ機能を実現する表面微細構造のネガパターンが配設されたセル２７内にメタクリル系樹脂の単量体混合物Ｍを注入し、これをセル２７内で重合反応させる、いわゆる鋳込み重合によって表面微細構造をもつメタクリル系樹脂キャスト板３０が製造される。微細なネガパターンの細部まで単量体混合物Ｍが行きわたり、重合反応を経て固化されたときに、メタクリル系樹脂キャスト板３０には、ＡＲ機能を実現する表面微細構造パターンが極めて高い転写率で転写される。また、鋳込み重合を採用したことで、メタクリル系樹脂キャスト板３０の生産性は向上する。このため、極めて精度の高い表面微細構造をもつメタクリル系樹脂キャスト板３０を大量、且つ安価に提供することができる。【００９２】  （２）メタクリル酸メチルの単量体を５０重量％以上と、該メタクリル酸メチルと共重合可能な他の単量体とを含有する単量体混合物Ｍが用いられる。これにより、透明性、耐候性及び硬性の高いメタクリル系樹脂キャスト板３０が得られる。【００９３】  （３）ラジカル重合開始剤の添加された単量体混合物Ｍがセル２７内で加熱処理される。これにより、単量体混合物Ｍの重合反応が好適に促進される。【００９４】  （４）セル２７に単量体混合物Ｍを注入するに先立って、硬化性化合物や導電性微粒子を含む塗料組成物を金型１４のネガパターン表面に塗布した。鋳込み重合に伴って該塗布した塗料組成物が表面微細構造をもつメタクリル系樹脂キャスト板の表層に吸着されて、耐擦傷性皮膜３０ｂがキャスト板に付与される。耐擦傷性皮膜３０ｂは、表面微細構造を保護する機能（ハードコート）、あるいは帯電防止機能を有し、当該表面微細構造をもつメタクリル系樹脂キャスト板の信頼性及び実用性を向上させる。ちなみに、メタクリル系樹脂の成形体は本来、表面処理されにくいが、このように、メタクリル系樹脂の単量体混合物Ｍの重合反応に併せて塗料組成物の付着が行われることで、該メタクリル系樹脂の表層に、塗料組成物による的確な表面処理を行うことが可能である。第１の実施形態では、セル２７から取り出す際には、既にキャスト板３０の表面は耐擦傷性皮膜３０ｂで覆われている。そのため、メタクリル酸メチルを主剤として使用する場合であっても、該キャスト板３０と耐擦傷性皮膜３０ｂとの間に異物が混入するなどの不具合は抑制される。【００９５】  （５）表面微細構造が極めて高い転写率、具体的には９４％以上の転写率で転写されたキャスト板３０が得られることから、金型１４の製作精度にもよるものの、アスペクト比が１以上で且つ、ピッチが２５０ｎｍ〜３００ｎｍ程度の表面微細構造（反射防止構造）をもつメタクリル系樹脂キャスト板３０を比較的容易に製造することができる。２５０ｎｍ〜３００ｎｍといったピッチは、全ての可視光の波長よりも短いため、キャスト板３０の反射防止作用は高い。例えば、メタクリル系樹脂キャスト板３０を各種電子機器のディスプレイに採用すれば、映り込み込みが抑制されて、ディスプレイの視認性は大幅に向上する。【００９６】  （６）工程Ａ〜Ｄを備えるキャスト板３０の製造方法により、極めて高い転写率をもって表面微細構造のパターンが転写されたメタクリル系樹脂キャスト板を容易に、しかも高能��に製造（生産）することができる。【００９７】  （７）また、工程Ａに先立ち、精密な微細構造を有するマスタ１３をもとにそのスタンパとなる金型１４を電気鋳造により製作することで、ネガパターン自体を高い精度にて製作することができる。このため、所望の光学特性を備えたキャスト板３０を確実に製造することができる。【００９８】  （８）第１の実施形態では、セル２７内で重合反応を実施するため、メタクリル系樹脂の単量体混合物Ｍがそのままの分子量で硬化される。これにより、プレス成形や射出成形などに比べて、表面硬度、剛性、耐熱性、強度、耐溶剤性などの熱的、化学的、機械的特性も高く維持される。【００９９】  本発明の第２の実施形態にかかる表面微細構造をもつメタクリル系樹脂キャスト板及びその製造方法について、第１の実施形態と異なる点を中心に図１６及び図１７を参照して詳細に説明する。図１６及び図１７において、図１〜図１５に示した第１の実施形態の要素と同一若しくは対応する要素についてはそれぞれ同一若しくは対応する符号を付しており、それら要素についての重複する説明を省略する。【０１００】  第２の実施形態にかかる表面微細構造をもつメタクリル系樹脂キャスト板は、その表面に転写された極めて精度の高い微細構造パターンによって、光学的にも精度の高いＡＲ（反射防止、あるいは無反射）機能を実現する。以下に、その製造方法について説明する。【０１０１】  第２の実施形態においても、キャビティ２６を区画する２枚の平板を含むセル２７ａを１つあるいは複数を繰り返し用いる、いわゆるバッチ式キャスト法を採用し、第１の実施形態の工程Ａ〜Ｄを経て、表面微細構造をもつメタクリル系樹脂キャスト板が製造される。【０１０２】  ただし、第２の実施形態では、金型に代えてマスクパターンが用いられる。そのため、所望の微細構造に対応するネガパターンを製作する前処理工程において、マスタを製作する工程ａ１の後に、透光性を有するマスクパターンを形成する工程ｂ２が行われる。【０１０３】  マスクパターンを形成する工程ｂ２について説明する。図１６に示すように、錐形状（円錐状）の突起１０ｂからなる微細構造の形成された表面（微細構造面）１０ａを有する基板１０をマスタとして用いる。基板１０の表面１０ａと、ガラスや石英のような透光性の高い材料からなる平板１２０との間に紫外線硬化樹脂を注入する。基板１０の表面１０ａと平板１２０とを当接させる。平板１２０の裏面１２０ａ側から紫外線ＵＶを照射して、平板１２０上において紫外線硬化樹脂を硬化させ、樹脂層１１４を形成する。【０１０４】  このように平板１２０に紫外線を照射することにより、平板１２０と一体に設けられる樹脂層１１４には、基板１０の微細構造パターンがほぼ忠実に反転して転写される。すなわち、樹脂層１１４には、基板１０の突起１０ｂに対応する凹部１１４ｂを含むネガパターンが形成される。【０１０５】  その後、第１の実施形態と同様に、平板１２０の表面、正確には、ネガパターンが形成された樹脂層１１４の上面に、塗料組成物を塗布し硬化させることで耐擦傷性皮膜を形成する（図示略）。後の工程で耐擦傷性皮膜はメタクリル系樹脂キャスト板３０の表面に転写される。なお、塗料組��物としては、第１の実施形態のものと同様のものを使用することができる。【０１０６】  次に、第１の実施形態の工程Ａと同様にして、セル２７ａを製作する。すなわち、平板２０の代わりに平板１２０を用いて、第２の平板２２、角材２３、及びシリコーン樹脂等の弾性材料からなるチューブ２４を前述した態様で組み立て、２枚の平板１２０及び２２を締結部材２５で締結する。これにより、２枚の平板１２０及び２２間に区画されたキャビティ２６がチューブ２４によってシールされてセル２７ａが完成する。【０１０７】  図１７に示されるように、セル２７ａは、基本的には第１の実施形態のセル２７と同様であり、平板１２０及び２２は角材２３の厚みに相当する距離だけ離間して対向している。セル２７ａのキャビティ２６を区画する一内面には、前述したように、ネガパターン（凹部１１４ｂ）を有する樹脂層１１４が設けられている。【０１０８】  次に、工程Ｂとして、セル２７ａ（キャビティ２６）内に、メタクリル酸メチルを主剤とするメタクリル系樹脂の単量体混合物Ｍを注入する。【０１０９】  その後、工程Ｃとして、この注入された単量体混合物Ｍを重合反応させる。第２の実施形態では、工程Ｃとして、重合反応を加速するために紫外線照射処理を行うこととし、この紫外線照射処理に先立って、予め単量体混合物Ｍに光重合開始剤を添加しておく。ちなみに、第２の実施形態においても、実際には、１つあるいは複数のセル２７ａを図示しない重合槽に収容して、図示しない光源による紫外線照射処理が行われる。紫外線照射処理を通じて、セル２７ａに充填された単量体混合物Ｍの重合反応が加速され、単量体混合物Ｍは最終的に固化される。【０１１０】  平板１２０の表面に形成されている耐擦傷性皮膜（樹脂層１１４）は、この光重合過程において、単量体混合物Ｍが固化されたキャスト板３０の表層に吸着される。【０１１１】  第２の実施形態で採用可能な光重合開始剤としては、例えば、ベンジル、ベンゾフェノンやその誘導体、チオキサントン類、ベンジルジメチルケタール類、α−ヒドロキシアルキルフェノン類、ヒドロキシケトン類、アミノアルキルフェノン類、アシルホスフィンオキサイド類などが挙げられる。【０１１２】  その後、第１の実施形態と同様に工程Ｄにより、図１４に示すものとほぼ同様の表面微細構造をもつメタクリル系樹脂キャスト板３０が完成する。【０１１３】  以上説明したように、第２の実施形態によれば、第１の実施形態の（１）〜（８）の効果に準じた効果を得ることができる。さらに、第２の実施形態では、平板１２０上にネガパターンとして機能する樹脂層１１４を直接形成することができるため、ネガパターンを別途配設する工程を省略することができ、作業効率がさらに向上する。【０１１４】  なお、本発明にかかる表面微細構造をもつメタクリル系樹脂キャスト板、及びその製造方法は、各実施形態に限られるものではなく、例えば次のように変更することもできる。【０１１５】  第１の実施形態では、金型１４は、ねじ２１によって平板２０に固定されるが、金型１４の固定態様は適宜に変更することができる。例えば平板２０に予め金型１４の外形に合わせた外枠を形成し、この外枠に金型を嵌入してもよい。また、適���の接着剤等を用いて金型１４と平板２０とを直接固定してもよい。ただし、表面の微細構造により有効屈折率を変化させて所望の光学特性を実現する光学素子としては通常、反射防止機能を有する光学素子や偏光分離機能を有する光学素子のような多くの光学素子がある。したがって、各種光学素子の表面微細構造に対応した複数種のネガパターンを製作することが可能である。そこで、金型１４（ネガパターン）を平板２０に着脱可能すなわち交換可能に装着する機構を採用することが好ましい。この場合、ネガパターンの交換が容易であり、様々な異なる光学特性をもつ複数種の表面微細構造をもつメタクリル系樹脂キャスト板の生産にも容易に対応することができる。【０１１６】  各実施形態では、キャビティ２６を区画する平板のうちの一方に表面微細構造をもつネガパターンを設けることとしたが、ネガパターンの配設態様は、所望とする光学特性に応じて適宜変更することができる。例えば図１８に示すように、対向する２枚の平板２０のそれぞれにネガパターンをもつ金型１４を装着したセル２７ｂを用いてキャスト板の製造を行ってもよい。この場合、両面に表面微細構造をもつメタクリル系樹脂キャスト板が生成される。またこのことは、図１６及び図１７に例示した紫外線硬化樹脂層１１４からなるネガパターンを用いる第２の実施形態においても同様である。【０１１７】  各実施形態では、錐形状（円錐状）の突起１０ｂがマトリクス状に設けられたマスタ１３（図２（ｃ）参照）を使用した。突起１０ｂの配列は任意であり、例えば円錐突起１０ｂの列が斜めに配列された構造を有するマスタを使用することができる。この配列により、基板１０の表面１０ａの露出面積がさらに少なくなることから、さらに良好な反射防止効果を備えたメタクリル系樹脂キャスト板を製造できると期待される。【０１１８】  各実施形態では、メタクリル系樹脂キャスト板に形成される表面微細構造として、そのピッチが２５０ｎｍ〜３００ｎｍで深さが３００ｎｍ〜５００ｎｍの円錐状の突起３０ａを有する構造とした。ちなみに、光の波長（λ）が４００ｎｍ〜８００ｎｍの場合、要求されるピッチは、上記の波長範囲のうち最も短い波長である４００ｎｍの光に対し、屈折率（ｎ）≒１．５として、（４００／１．５）＝２６６．…ｎｍとなる。すなわち、基本的に２５０ｎｍ程度のピッチが確保できることで十分である。ただし、加工精度のさらなる向上が見込まれる場合には、ピッチは１５０ｎｍ〜３００ｎｍの範囲であることが望ましい。【０１１９】  各実施形態では、セル２７，２７ａ（キャビティ２６）への単量体混合物Ｍの注入に先立って、キャビティ２６のネガパターン面に予め耐擦傷性や帯電防止性を実現する塗料組成物を塗布することとした。しかし、こうした塗料組成物の材料、添加量等は、所望する特性に応じて適宜変更することができる。例えば、塗料組成物として、メタクリル系樹脂よりも屈折率の高い材料が用いられる場合には、屈折率の違いによって、メタクリル系樹脂キャスト板３０の表面微細構造のアスペクト比が擬似的に高められる。【０１２０】  メタクリル系樹脂キャスト板３０自体で耐擦傷性や帯電防止性等が確保可能である場合には、表面処理工程を省略すること���できる。【０１２１】  ネガパターンとしては、マスタとなる基板１０の複数個分に相当する面積を有するパターンを用いてもよい。すなわち一般に、マスタ自体は量産性に乏しく、またその基板としても、シリコンや石英等が用いられることから、面積も自ずと限られたものとなる。ただし、最低１個のマスタがあれば、これを順次位置替え等することによって、金型１４としてもより大面積のものを製作することは可能である。例えば図１９に示すように、１個のマスタをもとに製作した金型１４を平板（ガラス板）２２０上で複数連結してより大面積のネガパターンを製作することも可能である。このようなネガパターンを用いることによって、より大面積の表面微細構造をもつメタクリル系樹脂キャスト板を製造することが可能となる。またこのことは、第２の実施形態についても同様であり、平板１２０上でマスタを順次位置替え等して紫外線硬化樹脂層１１４を硬化させることによっても、あるいは１個のマスタをもとに製作した紫外線硬化樹脂層１１４の硬化された透光性の板材（平板）を複数連結することによっても、大面積のネガパターンを製作することは可能である。【０１２２】  第２の実施形態では、キャビティ２６を区画する平板１２０の上面に直接、ネガパターンとしての紫外線硬化樹脂層１１４を形成したが、この紫外線硬化樹脂層１１４を透光性を有する他の板材等に別途形成し、この板材を平板１２０に装着してもよい。この場合、平板１２０に板材を装着する工程が追加されるものの、ここでも、それぞれ異なる光学特性を実現する複数種のネガパターンを着脱且つ交換自在な機構を通じてその装着を行うようにすることで、様々な光学特性に対応する複数種の表面微細構造をもつメタクリル系樹脂キャスト板の生産に容易に対応することができる。【０１２３】  各実施形態では、金型１４から紫外線硬化樹脂層１１４を含む表面微細構造が転写される。しかし、半導体加工技術や電子ビーム加工技術により、平板２０及び２２にネガパターンを直接形成してもよい。この場合、セルの量産性は劣るものの、鋳込み重合としての極めて高い転写率とも相まって、より精度の高い表面微細構造をもつメタクリル系樹脂キャスト板の生成が可能ともなる。本発明にとって要は、ネガパターンの形成手法自体は任意である。【０１２４】  十分な転写率が得られる範囲内であれば、単量体混合物Ｍとして、必ずしも完全な単量体に限らず、予備重合されたいわば多少の粘性を有する混合物を適宜用いることができる。【０１２５】  第１の実施形態では、加熱処理を行うことで、セル２７内に充填された単量体混合物Ｍの重合反応を加速させることとした。しかし、金型１４と対向する平板２２がガラスや石英等の透光性を有する材料からなる場合には、加熱処理に代えて、第２の実施形態にて採用した紫外線照射処理を行うことも可能である。【０１２６】  第２の実施形態では、紫外線照射処理を行うことで、セル２７ａ内に充填された単量体混合物Ｍの重合反応を加速させることとした。しかし、その条件にもよるが、第２の実施形態においても、第１の実施形態にて採用した加熱処理を適用してもよい。【０１２７】  各実施形態では、重合反応させる工程として、加熱処理あるいは紫外線照��処理を採用してその重合反応を加速させることとした。生産性を考慮した場合、確かにこうした加速は有効であるが、本発明にとって、これらの加速処理及び開始剤の添加等は必須ではなく、適宜変更あるいは省略することもできる。【０１２８】  各実施形態では、バッチ式キャスト法による鋳込み重合を採用した。しかし、本発明は、バッチ式に限られず、ベルトコンベア式の連続（エンドレス）キャビティ内でメタクリル系樹脂の単量体混合物を重合反応させて固化する、いわゆる連続セルキャスト式による鋳込み重合を採用することができる。ここで、この連続キャスト式の鋳込み重合を用いてメタクリル系樹脂キャスト板を製造する方法について説明する。この連続キャスト式の鋳込み重合は以下の工程Ａ２〜Ｄ２を備える。【０１２９】Ａ２：対向する２つの面の内少なくとも一方の面に、所望の表面微細構造に対応するネガパターンを配設したベルトコンベア式の連続セルを形成する。
Ｂ２：連続セルのキャビティ内にメタクリル系樹脂の単量体混合物を注入する。
Ｃ２：単量体混合物を連続セル（鋳込み槽）内で重合反応させる。
Ｄ２：重合反応によって固化した樹脂を所望の寸法に切り出す。【０１３０】  図２０は連続キャスト式の鋳込み重合に使用される装置の一例を模式的に示す。この装置は、連続的に駆動される１対のエンドレスベルトＥＬＢ１及びＥＬＢ２を備え、エンドレスベルトＥＬＢ１及びＥＬＢ２は互いに所定の間隔Ｌ２を隔てて配置されている。エンドレスベルトＥＬＢ１及びＥＬＢ２は、例えばステンレス合金によって形成されている。エンドレスベルトＥＬＢ１及びＥＬＢ２の間に、図２０に白抜きの矢印で示すようにメタクリル系樹脂の単量体混合物Ｍを連続的に注入する。ベルトＥＬＢ１，ＥＬＢ２の駆動に伴い、単量体混合物Ｍは重合ゾーン、熱処理ゾーン、冷却ゾーンへと順に移動する。図２０に示されるように、エンドレスベルトＥＬＢ２の全面には、所望とする表面微細構造に対応するネガパターンを有する薄い金属状箔状の金型２１４が連続して（エンドレスにて）配設されている。金型２１４には、基本的には金型１４と同様に、例えばピッチが２５０ｎｍ〜３００ｎｍ、高さが３００ｎｍ〜５００ｎｍの突起を含むネガパターンが形成されている。また、エンドレスベルトＥＬＢ１及びＥＬＢ２の間の空間の両側は図示しない仕切りによって目張りされており、これにより鋳込み槽が形成されている。工程Ｂ２〜Ｄ２は、第１実施形態の工程Ｂ〜Ｄと同等である。連続セルキャスト式の鋳込み重合によれば、重合反応によって固化したメタクリル系樹脂のキャスト板３０を取り出すべく、セル２７，２７ａを分解する手間がないことから、精度の高い表面微細構造をもつメタクリル系樹脂キャスト板をより大量に、且つより安価に製造することが可能となる。【０１３１】  各実施形態では、共重合可能な他の単量体としてメタアクリル酸もしくはそのエステルを用いたが、多官能不飽和単量体を用いることもできる。多官能不飽和単量体は、分子内にラジカル重合可能な二重結合を２個以上有する化合物である。分子内にラジカル重合可能な二重結合を２個以上有する化合物としては、例えば、アリルメタクリレート、エチレングリコールジメタクリレート、ジエチレングリコールジメタクリレート、トリエチレングリコールジメタクリレート、ポリエチレングリコールジメタクリレート、ポリプロピレングリコールジメタクリレート、１，３−ブチレングリコールジメタクリレート、１，６−ヘキサンジオールジメタクリレート、ネオペンチルグリコールジメタクリレート、エチレングリコールジアクリレート、ジエチレングリコールジアクリレート、トリエチレングリコールジアクリレート、ポリエチレングリコールジアクリレート、ポリプロピレングリコールジアクリレート、１，３−ブチレングリコールジアクリレート、１，６−ヘキサンジオールジアクリレート、ネオペンチルグリコールジアクリレート、ジビニルベンゼン、ジアリルフタレート、トリメチロールプロパントリメタクリレート、テトラメチロールプロパントリメタクリレート、テトラメチロールメタンテトラメタクリレート、トリメチロールプロパントリアクリレート、テトラメチロールプロパントリアクリレート、テトラメチロールメタンテトラアクリレートなどがある。これらの化合物は、それぞれ単独で、または２種類以上を混��して用いることができる。かかる多官能不飽和単量体も、メチルメタクリレートや（メタ）アクリル酸系単量体と共重合可能な化合物である。
【図１】
2005022208.tif 000003
【図２】
2005022208.tif 000004
【図３】
2005022208.tif 000005
【図４】
2005022208.tif 000006
【図５】
2005022208.tif 000007
【図６】
2005022208.tif 000008
【図７】
2005022208.tif 000009
【図８】
2005022208.tif 000010
【図９】
2005022208.tif 000011
【図１０】
2005022208.tif 000012
【図１１】
2005022208.tif 000013
【図１２】
2005022208.tif 000014
【図１３】
2005022208.tif 000015
【図１４】
2005022208.tif 000016
【図１５】
2005022208.tif 000017
【図１６】
2005022208.tif 000018
【図１７】
2005022208.tif 000019
【図１８】
2005022208.tif 000020
【図１９】
2005022208.tif 000021
【図２０】
2005022208.tif 000022
【手続補正書】
【提出日】平成17年3月28日(2005.3.28)
【手続補正００１】
【補正対象書類名】特許請求の範囲
【補正対象項目名】請求項１
【補正方法】変更
【補正の内容】
【請求項１】有効屈折率を変化させることにより所望の光学特性を実現する表面微細構造をもつ組成の均一なモノリシック構造のメタクリル系樹脂キャスト板であって、
前記表面微細構造に対応するネガパターンを有する少なくとも１つの内面を備えたセルを用いた鋳込み重合によって形成された、組成の均一なモノリシック構造の板からなり、前記鋳込み重合は、流動性を有するメタクリル系樹脂の単量体混合物を前記セル内に注入し、前記単量体混合物を前記内面に接触させつつ前記セル内で前記単量体混合物を重合して前記単量体混合物を硬化させることを含む前記メタクリル系樹脂キャスト板。
【手続補正００２】
【補正対象書類名】特許請求の範囲
【補正対象項目名】請求項１１
【補正方法】変更
【補正の内容】
【請求項１１】有効屈折率を変化させて所望の光学特性を実現する表面微細構造をもつ組成の均一なモノリシック構造のメタクリル系樹脂キャスト板を製造する方法であって、
前記表面微細構造に対応するネガパターンを有する少なくとも一つの内面を備えたセルを用意する工程と、
前記セル内に流動性を有する単量体混合物を注入して、前記流動性を有する単量体混合物を前記内面に接触させる工程と、
前記単量体混合物を前記セル内で重合反応させて、前記表面微細構造を有する、組成の均一なモノリシック構造の樹脂体を形成する工程と、
前記樹脂体を前記セルから取り出す工程と、
前記樹脂体を所望の寸法に切り出して前記キャスト板を得る工程とを備えることを特徴とする表面微細構造をもつメタクリル系樹脂キャスト板の製造方法。
【手続補正００３】
【補正対象書類名】特許請求の範囲
【補正対象項目名】請求項１２
【補正方法】変更
【補正の内容】
【請求項１２】有効屈折率を変化させて所望の光学特性を実現する表面微細構造をもつ組成の均一なモノリシック構造のメタクリル系樹脂キャスト板を製造する方法であって、
各セルが前記表面微細構造に対応するネガパターンを有する少なくとも一つの内面を備えているベルトコンベア式の連続セルを含む鋳込み槽を用意する工程と、
前記鋳込み槽内に流動性を有する単量体混合物を注入して、前記流動性を有する単量体混合物を前記内面に接触させる工程と、
前記単量体混合物を前記鋳込み槽内で重合反応させて、前記表面微細構造を有する、組成の均一なモノリシック構造の樹脂体を形成する工程と、
前記樹脂体を所望の寸法に切り出して前記キャスト板を得る工程とを備えることを特徴とする表面微細構造をもつメタクリル系樹脂キャスト板の製造方法。
【手続補正００４】
【補正対象書類名】特許請求の範囲
【補正対象項目名】請求項２５
【補正方法】変更
【補正の内容】
【請求項２５】光学特性を備えた組成の均一なモノリシック構造の光学樹脂板であって、
前記光学特性を発揮する表面微細構造の形成された少なくとも一つの表面を有する、均一な組成を有するモノリシック構造の樹脂基板を備え、前記表面微細構造は、１５０〜３００ｎｍのピッチで形成された複数の錐形状突起を含み、各錐形状突起のアスペクト比が１以上である光学樹脂板。
【手続補正００５】
【補正対象書類名】明細書
【補正対象項目名】０００５
【補正方法】変更
【補正の内容】
【０００５】
供する部材を、前記セルに着脱可能に取り付けることを含む。
【００２１】前記マスタを製作する工程は、アスペクト比が１以上で且つ、ピッチが１５０〜３００ｎｍの錐形状の突起がマトリクス状に配列された表面を形成することを含む。
【００２２】本発明の別の態様は、光学特性を備えた光学樹脂板を提供する。その樹脂版は、前記光学特性を発揮する表面微細構造の形成された少なくとも一つの表面を有する、均一な組成を有する樹脂基板を備える。前記表面微細構造は、１５０〜３００ｎｍのピッチで形成された複数の錐形状突起を含み、各錐形状突起のアスペクト比が１以上である。
【００２３】前記光学樹脂板は、前記複数の錐形状突起を覆うように前記樹脂成形体の表面に付与された皮膜を備えることが好ましい。一実施形態では、前記皮膜は前記複数の錐形状突起を保護する耐擦傷性皮膜である。一実施形態では、前記皮膜は前記キャスト板の帯電を防止する導電性微粒子を含む。一実施形態では、前記樹脂基板はメタクリル系樹脂からなる。一実施形態では、前記メタクリル系樹脂がメタクリル酸メチルを含む重合体である。一実施形態では、前記メタクリル系樹脂がメタクリル酸メチルと他の単量体との共重合体を含む。一実施形態では、前記光学特性が反射防止特性である。
【００２４】本発明によれば、重合反応を経て固化されることで、極めて高い転写率をもって微細構造パターンが転写された表面をもつメタクリル系樹脂キャスト板が得られる。表面の微細構造により、そのキャスト板は所望の光学特性を備えた、光学素子として有用である。また、本発明では、鋳込み重合を採用したことで、その生産性も自ずと向上され、極めて精度の高い表面微細構造をもつメタクリル系樹脂キャスト板を大量、且つ安価に提供することができる。
【図面の簡単な説明】
【００２５】［図１］（ａ）〜（ｄ）は本発明の第１の実施形態にかかるメタクリル系樹脂キャスト板の製造に使用されるマスタの製造工程を示す概略断面図。
［図２］（ａ）〜（ｃ）はマスタの製造工程を示す概略断面図。（ｄ）はマスタの概略斜視図。
［図３］マスタを用いた金型の形成工程を示す模式図。
［図４］セルの形成工程を示す斜視図。
５
【手続補正００６】
【補正対象書類名】明細書
【補正対象項目名】００１３
【補正方法】変更
【補正の内容】
【００１３】
【００６４】図８に示されるように、角材２３及びチューブ２４が、第１の平板２０のネガパターンを囲むように、第１の平板２０と第２の平板２２とを対面させる。
【００６５】図９に示すように、第１の平板２０と第２の平板２２とを締結部材２５によって締結する。これによって、チューブ２４が弾性変形し、平板２０及び２２が角材２３の厚みＬだけ離間して対向し、チューブ２４によってシールされたキャビティ２６が区画される。このようにして、セル２７が完成する。図９は、セル２７が完成した状態での、図８のＡ−Ａ線に沿った断面図に相当する。
【００６６】次に、工程Ｂとして、図１０に示すように、完成したセル２７内（キャビティ２６）に、メタクリル酸メチルを主剤とする流動性の単量体混合物Ｍを注入する。図１０には、締結部材２５は示されていない。
【００６７】単量体混合物Ｍとしては、５０重量％以上のメタクリル酸メチルの単量体と、該メタクリル酸メチルと共重合可能な他の単量体とを含む混合物が用いられる。
【００６８】上記共重合可能な他の単量体としては、例えば（メタ）アクリル酸またはそのエステルがある。（メタ）アクリル酸エステルとしては、例えば：
【００６９】（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸ラウリルなどの（メタ）アクリル酸と脂肪族アルコールとのエステル；
【００７０】（メタ）アクリル酸テトラヒドロフルフリル、（メタ）アクリル酸イソボルニル、（メタ）アクリル酸シクロヘキシルなどの（メタ）アクリル酸と脂環族アルコールとのエステル；
【００７１】（メタ）アクリル酸ベンジルなどの（メタ）アクリル酸と芳香族アルコールとのエステルなどの（メタ）アクリル酸とアルコールとのエステル；
【００７２】（メタ）アクリル酸ヒドロキシエチル、（メタ）アクリル酸ヒドロキシプロピル、（メタ）アクリル酸ヒドロキシブチルなどの（メタ）アクリル酸ヒドロキシアルキルエステルなどがある。
【００７３】（メタ）アクリル酸系単量体は、所望とする特性に応じて、単独、あるいは２種類以上を混合して用いることができる。（メタ）アクリル酸系単量体は、分子内にラジカル重合可能な二重結合を１個有する単官能不飽和単量体であって、メタクリル酸系単量体と共重合することのできる化合物である。
【００７４】続いて、工程Ｃとして、セル２７内（キャビティ２６）において、単量体混合物Ｍを重合
１３
【手続補正００７】
【補正対象書類名】明細書
【補正対象項目名】００１８
【補正方法】変更
【補正の内容】
【００１８】
作することができる。このため、所望の光学特性を備えたキャスト板３０を確実に製造することができる。
【００９８】（８）第１の実施形態では、セル２７内で重合反応を実施するため、メタクリル系樹脂の単量体混合物Ｍがそのままの分子量で硬化される。また、流動性の単量体混合物Ｍが各セル２７内で硬化されるので、モノリシック構造を有する樹脂成形体が一体成形される。これにより、プレス成形や射出成形などに比べて、表面硬度、剛性、耐熱性、強度、耐溶剤性などの熱的、化学的、機械的特性も高く維持される。
【００９９】本発明の第２の実施形態にかかる表面微細構造をもつメタクリル系樹脂キャスト板及びその製造方法について、第１の実施形態と異なる点を中心に図１６及び図１７を参照して詳細に説明する。図１６及び図１７において、図１〜図１５に示した第１の実施形態の要素と同一若しくは対応する要素についてはそれぞれ同一若しくは対応する符号を付しており、それら要素についての重複する説明を省略する。
【０１００】第２の実施形態にかかる表面微細構造をもつメタクリル系樹脂キャスト板は、その表面に転写された極めて精度の高い微細構造パターンによって、光学的にも精度の高いＡＲ（反射防止、あるいは無反射）機能を実現する。以下に、その製造方法について説明する。
【０１０１】第２の実施形態においても、キャビティ２６を区画する２枚の平板を含むセル２７ａを１つあるいは複数を繰り返し用いる、いわゆるバッチ式キャスト法を採用し、第１の実施形態の工程Ａ〜Ｄを経て、表面微細構造をもつメタクリル系樹脂キャスト板が製造される。
【０１０２】ただし、第２の実施形態では、金型に代えてマスクパターンが用いられる。そのため、所望の微細構造に対応するネガパターンを製作する前処理工程において、マスタを製作する工程ａ１の後に、透光性を有するマスクパターンを形成する工程ｂ２が行われる。
【０１０３】マスクパターンを形成する工程ｂ２について説明する。図１６に示すように、錐形状（円錐状）の突起１０ｂからなる微細構造の形成された表面（微細構造面）１０ａを有する基板１０をマスタとして用いる。基板１０の表面１０ａと、ガラスや石英のような透光性の高い材料からなる平板１２０との間に紫外線硬化樹脂を注入する。基板１０の表面１０ａと平板１２０とを当接させる。平板１２０の裏面１２０ａ側から紫外線ＵＶを照射して、平
１８
【国際調査報告】
2005022208.tif 000023
2005022208.tif 000024
2005022208.tif 000025
2005022208.tif 000026